(57)【特許請求の範囲】
【請求項１】
Ｌ型ゼオライトに白金成分、少なくとも一種のハロゲン成分及び周期律表第Ｉｂ族から選ばれる少なくとも一種の金属成分を担持させた触媒であって、該第Ｉｂ族から選ばれる少なくとも一種の金属成分担持量が、該金属として触媒全重量に基づき０．００１〜３重量％であり、かつ上記第Ｉｂ族から選ばれる少なくとも一種の金属／白金のモル比が０．０１〜１である芳香族炭化水素製造用のＬ型ゼオライト触媒。
【請求項２】
Ｌ型ゼオライトに白金成分、少なくとも一種のハロゲン成分及び周期律表第Ｉｂ族から選ばれる少なくとも一種の金属成分を担持させた触媒であって、該第Ｉｂ族から選ばれる少なくとも一種の金属成分担持量が、該金属として触媒全重量に基づき０．００１〜３重量％であり、かつ上記第Ｉｂ族から選ばれる少なくとも一種の金属／白金のモル比が０．０１〜１であるオクタン価の高いガソリン製造用のＬ型ゼオライト触媒。
【請求項３】
周期律表第Ｉｂ族から選ばれる金属が金である請求項１又は２記載のＬ型ゼオライト触媒。
【請求項４】
白金成分担持量が、白金として触媒全重量に基づき０．１〜５．０重量％である請求項１又は２記載のＬ型ゼオライト触媒。
【請求項５】
少なくとも一種のハロゲン成分担持量が、ハロゲンとして触媒全重量に基づき０．１〜５．０重量％である請求項１又は２記載のＬ型ゼオライト触媒。
【請求項６】
Ｌ型ゼオライトに、白金含有化合物、ハロゲン含有化合物及び周期律表第Ｉｂ族から選ばれる少なくとも一種の金属含有化合物を含浸したのち、焼成することを特徴とする請求項１記載の芳香族炭化水素製造用Ｌ型ゼオライト触媒の製造方法。
【請求項７】
Ｌ型ゼオライトに、白金含有化合物、ハロゲン含有化合物及び周期律表第Ｉｂ族から選ばれる少なくとも一種の金属含有化合物を含浸したのち、焼成することを特徴とする請求項２記載のオクタン価の高いガソリン製造用Ｌ型ゼオライト触媒の製造方法。
【請求項８】
Ｃ６留分、Ｃ７留分及びＣ８+留分の中から選ばれた少なくとも一種の留分を請求項１記載の芳香族炭化水素製造用Ｌ型ゼオライト触媒と接触させることを特徴とする芳香族炭化水素の製造方法。
【請求項９】
Ｃ６留分、Ｃ７留分及びＣ８+留分の中から選ばれた少なくとも一種の留分を請求項２記載のオクタン価の高いガソリン製造用Ｌ型ゼオライト触媒と接触させることを特徴とするオクタン価の高いガソリンの製造方法。
【発明の詳細な説明】
【０００１】
【発明の属する技術分野】
本発明は、白金成分, 少なくとも一種のハロゲン及び周期律表第Ｉｂ族から選ばれる少なくとも一種の金属を含有するＬ型ゼオライト触媒, その製造方法並びに該触媒を用いた芳香族炭化水素及びオクタン価の高いガソリンの製造方法に関する。さらに詳しくは、本発明は、芳香族炭化水素やオクタン価の高いガソリン製造用触媒などとして好適な上記触媒、該触媒を製造する方法並びに該触媒を用いて芳香族炭化水素及びオクタン価の高いガソリンを効率よく製造する方法に関するものである。この触媒を用いれば、分解活性が抑制され、芳香族選択率の向上, 液収率の向上及びコーク生成の抑制をもたらす。
【０００２】
【従来の技術】
従来、脂肪族炭化水素などの非芳香族炭化水素を芳香族化して芳香族炭化水素を製造する触媒として、白金・アルミナ系触媒が用いられてきた。しかしながら、この触媒系では、炭素数６，７の炭化水素を効率よく芳香族炭化水素に転化することができないという欠点があった。
そこで、この欠点を改良した触媒として、近年、Ｌ型ゼオライトに白金を担持した触媒が見出された（特公昭５８−５７４０８号公報) 。この触媒は、Ｌ型ゼオライトにVIII族金属を担持したものであるが、活性が充分ではなく、かつ寿命が短いという問題があり、その後、活性, 選択性, 触媒寿命などの向上、あるいは触媒調製法の簡略化などのために、種々の技術が提案されてきた。例えば、（１) Ｌ型ゼオライトにVIII族金属を担持したものを、オキシ塩素化処理することにより、触媒活性及び寿命を向上させる方法（特開昭６０−１６８５３９号公報) 、（２）白金塩と非白金塩からなる溶液でＬ型ゼオライトを処理し、白金の分散度を向上させる方法（特開昭６１−１３８５３９号公報) 、（３）白金／ハロゲン含有化合物で処理したＬ型ゼオライト（特開昭６２−５７６５３号公報) 、（４）ハロゲン含有化合物で処理した白金／Ｌ型ゼオライト（特開昭６３−９１３３４号公報) 、（５）Ｌ型ゼオライトに白金成分と少なくとも一種のハロゲン成分を同時に担持処理した簡易な触媒調製法（特開平５−４９９３６号公報) などが提案されている。
しかしながら、前記（１）では処理装置が複雑となるという欠点があり、（２）の方法は触媒活性が充分ではないという欠点を有している。また、（３）及び（４）の触媒は、ハロゲン処理に有害物質であるフロンを使用している上、高温で処理を行うため、脱アルミニウムが起こり、表面積が低下するという問題がある。さらに（５）の調製法においては、得られる触媒は分解活性が高いという欠点がある。
このように、従来のＬ型ゼオライトに白金を担持した触媒は、なんらかの欠点があり、必ずしも充分に満足しうるものではなかった。
【０００３】
【発明が解決しようとする課題】
本発明は、このような状況下で、芳香族炭化水素製造用の触媒及びオクタン価の高いガソリン製造用の触媒などとして好適であって、分解活性が抑制され、芳香族選択率の向上, 液収率の向上及びコーク生成の抑制（コークによる触媒劣化の抑制) をもたらす白金担持Ｌ型ゼオライト系触媒を提供し、併せてこの触媒を用いて芳香族炭化水素やオクタン価の高いガソリンを製造する方法を提供することを目的とするものである。
【０００４】
【課題を解決するための手段】
本発明者らは、前記目的を達成するために鋭意研究を重ねた結果、従来のハロゲン処理白金担持Ｌ型ゼオライトに、周期律表第Ｉｂ族から選ばれる少なくとも一種の金属（以下、「本発明の金属」ということがある) を所定の割合でさらに担持させたものが、芳香族炭化水素及びオクタン価の高いガソリンの製造用触媒としてその目的に適合しうることを見出した。また、Ｃ６留分, Ｃ７留分, Ｃ８留分及び８以上の炭素数を有する（Ｃ８+ 留分）留分又はこれらの混合留分を上記触媒と接触させることにより、芳香族炭化水素やオクタン価の高いガソリンが効率よく得られることをも併せて見出した。本発明は、かかる知見に基づいて完成したものである。
【０００５】
すなわち、本発明は、
（１）Ｌ型ゼオライトに白金成分, 少なくとも一種のハロゲン成分及び周期律表第Ｉｂ族から選ばれる少なくとも一種の金属成分を担持させた触媒であって、該第Ｉｂ族から選ばれる少なくとも一種の金属成分担持量が、該金属として触媒全重量に基づき0.００１〜３重量％であり、かつ上記第Ｉｂ族から選ばれる少なくとも一種の金属／白金のモル比が0.０１〜１であることを特徴とするＬ型ゼオライト触媒、
（２）Ｌ型ゼオライトに、白金含有化合物, 少なくとも一種のハロゲン含有化合物及び周期律表第Ｉｂ族から選ばれる少なくとも一種の金属含有化合物を含浸したのち、焼成することを特徴とする上記（１）記載の触媒の製造方法、
（３）Ｃ６留分, Ｃ７留分及びＣ８+ 留分の中から選ばれた少なくとも一種の留分を上記（１）記載の触媒と接触させることを特徴とする芳香族炭化水素の製造方法、及び
（４）Ｃ６留分, Ｃ７留分及びＣ８+ 留分の中から選ばれた少なくとも一種の留分を上記（１）記載の触媒と接触させることを特徴とするオクタン価の高いガソリンの製造方法、
を提供するものである。
【０００６】
【発明の実施の形態】
本発明のＬ型ゼオライト触媒は、Ｌ型ゼオライトに、白金成分, 少なくとも一種のハロゲン成分及び本発明の少なくとも一種の金属成分を担持させたものであって、該Ｌ型ゼオライトは、組成式
0.９〜1.３Ｍ2/n Ｏ・Ａｌ2 Ｏ3 ・5.０〜7.０ＳｉＯ2 ・０〜９Ｈ2 Ｏ
（式中、Ｍはアルカリ金属又はアルカリ土類金属を示し、ｎはＭの原子価を示す。) で表されるものであり、具体的には、特開昭５８−１３３８３５号公報第９〜１０頁及び特開昭５９−８０３３３号公報第５頁に開示されているものが使用できる。
本発明において、周期律表第Ｉｂ族から選ばれる金属としては、金、銀又は銅が挙げられ、本発明においては金が好ましい。本発明のＬ型ゼオライト触媒においては、上記本発明の少なくとも一種の金属成分の担持量は触媒全重量に基づき、該金属として0.００１〜３重量％の範囲で選定される。本発明の金属成分担持量がこの範囲を逸脱すると分解活性の抑制による、芳香族選択率の向上、液収率の向上及びコーク生成低下効果が現れず、本発明の目的が達せられない。また本発明の少なくとも一種の金属／白金のモル比は0.０１〜１の範囲であり、この範囲を逸脱すると前記性能を有する触媒が得られず、本発明の目的が達せられない。触媒性能の面から、好ましい本発明の少なくとも一種の金属／白金のモル比は0.０３〜0.５の範囲である。
【０００７】
また、白金成分担持量としては特に制限はないが、触媒性能の面から、白金として触媒全重量に基づき、0.１〜5.０重量％の範囲が好ましく、特に0.３〜1.５重量％の範囲が好適である。さらに、少なくとも一種のハロゲン成分担持量としては特に制限はないが、触媒性能の面から、少なくとも一種のハロゲンとして触媒全重量に基づき0.１〜5.０重量％の範囲が好ましい。
また、本発明のＬ型ゼオライト触媒において、Ｌ型ゼオライト中の脱アルミニウム量は少ない方がよく、通常は原料Ｌ型ゼオライトの骨格中のアルミニウム量基準で０〜3.０重量％、好ましくは０〜2.０重量％、より好ましくは０〜1.０重量％である。
ここでＬ型ゼオライト中の脱アルミニウム量の測定は、以下の手順で求める。29Ｓｉ−ＮＭＲの測定によりＳｉ原子の周りのアルミニウム原子の配位の割合を求め、それにより骨格中のアルミニウム量を算出する。これを同様の方法で求めた原料Ｌ型ゼオライトの骨格中のアルミニウム量と比較する。
【０００８】
次に、本発明のＬ型ゼオライト触媒の製造方法としては、Ｌ型ゼオライトに、白金成分, 少なくとも一種のハロゲン成分及び本発明の少なくとも一種の金属成分を、それぞれ前記の割合で担持しうる方法であればよく、特に制限はないが、以下に示す本発明の方法によれば、効率よく所望のＬ型ゼオライト触媒を製造することができる。
本発明の方法においては、まずＬ型ゼオライトに、白金含有化合物, 少なくとも一種のハロゲン含有化合物及び本発明の周期律表第Ｉｂ族から選ばれる少なくとも一種の金属含有化合物を含浸させる処理が施される。
なお、Ｌ型ゼオライトの成型の際に、必要に応じて、天然又は合成無機酸化物、例えばアルミナ, シリカ, アルミノケイ酸塩などをバインダーとして添加することができる。これらバインダーの使用量は、触媒の全重量基準で５〜９０重量％とするのが好ましい。
前記白金含有化合物としては、白金源となるものであれば特に制限されないが、通常白金塩が用いられる。具体的には塩化テトラアンミン白金, 塩化白金酸, 塩化白金酸塩, 水酸化テトラアンミン白金, ジニトロジアミノ白金等を挙げることができる。これらの白金含有化合物は一種用いてもよく、二種以上を組み合わせて用いてもよい。
【０００９】
また、ハロゲン含有化合物としては種々のものが挙げられる。具体的には塩化水素, 塩化アンモニウム等の塩素含有化合物、フッ化水素, フッ化アンモニウム等のフッ素含有化合物、沃化水素, 沃化アンモニウム等の沃素含有化合物、臭化水素, 臭化アンモニウム等の臭素含有化合物等が挙げられる。これらのハロゲン含有化合物は、一種用いてもよく、二種以上を組み合わせて用いてもよい。
さらに、本発明の金属含有化合物としては、本発明の金属源となるものであれば特に制限されないが、通常、塩化金, 塩化金酸, 塩化金酸ナトリウム, 硝酸銀, 酢酸銀, 塩化銅, 硝酸銅, 酢酸銅などが用いられる。これらの本発明の金属化合物は一種用いてもよく、二種以上を組み合わせて用いてもよい。
前記各成分を含浸させる方法としては特に制限はなく、通常行われている常圧含浸法, 真空含浸法, 浸透法, イオン交換法などにより行うことができる。この含浸処理は各化合物を同時に含浸させてもよく、逐次含浸させてもよい。逐次含浸の場合、それぞれの化合物の含浸順序については特に制限はない。また、二種の化合物と一種の化合物に分けて逐次含浸させてもよい。この逐次含浸においては、含浸後、所望により乾燥処理や焼成処理を行ったのち、他の化合物を含浸させてもよい。
【００１０】
このようにして含浸処理が施されたのち、通常乾燥処理が施され、さらに焼成処理が施される。乾燥処理は常圧下, 減圧下、静置, 遊動のいずれであってもよいが、真空（減圧) 回転乾燥法が好ましく用いられる。乾燥温度は通常４０〜２００℃、好ましくは７０〜１５０℃の範囲で適宜選定される。また、焼成処理は、乾燥処理温度より高い温度で行われ、通常２５０〜３５０℃の範囲の温度で実施される。焼成処理雰囲気については特に制限はないが、通常空気中において焼成処理が行われる。空気は流通させてもよく、させなくてもよい。
このようにして得られた本発明のＬ型ゼオライト触媒は、芳香族炭化水素やオクタン価の高いガソリン製造用触媒として好適に用いられる。
本発明のＬ型ゼオライト触媒は、本発明の少なくとも一種の金属を添加することにより、本発明の金属と白金が相互作用して、白金の水素化分解活性を抑制し、その結果ガス選択率が低下する。芳香族炭化水素製造用触媒として使用する場合、Ｃ６留分, Ｃ７留分及びＣ８+ 留分の中から選ばれる少なくとも一種の留分、例えばＣ６−Ｃ９, Ｃ７−Ｃ９, Ｃ８−Ｃ９, Ｃ６−Ｃ８, Ｃ７−Ｃ８, Ｃ７及びＣ８の各留分あるいはラフィネートと呼ばれる留分を原料とすると芳香族炭化水素収率が高いという利点がある。
また、オクタン価の高いガソリン製造触媒として上記Ｃ６−Ｃ９, Ｃ７−Ｃ９，Ｃ８−Ｃ９, Ｃ６−Ｃ８, Ｃ７−Ｃ８, Ｃ７及びＣ８の各留分あるいはラフィネート留分を使用する場合は、液収率が高く、かつＣ７及び７以上の炭素数を有する（Ｃ７+ 炭化水素）芳香族炭化水素の脱アルキルやＣ７+ の炭化水素が水素化分解を受けて生成したＣ６の環化脱水素による有害物質であるベンゼンの生成率が低いという利点がある。
さらに、水素化分解物の重合から生成すると考えられるコークの発生が抑制されるため、コークによる触媒の劣化が抑制されるという利点もある。
【００１１】
本発明は、また芳香族炭化水素の製造方法及びオクタン価の高いガソリンの製造方法をも提供するものである。
本発明の方法によれば、Ｃ６留分, Ｃ７留分及びＣ８+ 留分の中から選ばれた少なくとも一種の留分を、本発明のＬ型ゼオライト触媒と接触させることにより、芳香族炭化水素あるいはガソリンが得られる。
前記Ｃ６留分, Ｃ７留分及びＣ８+ 留分としては、例えばパラフィン系炭化水素, オレフィン系炭化水素, アセチレン系炭化水素, 環状パラフィン系炭化水素及び環状オレフィン系炭化水素などがある。
上記パラフィン系炭化水素としては、炭素数６〜１０のものが好ましく、具体的にはｎ−ヘキサン, メチルペンタン，ｎ−ヘプタン, メチルヘキサン, ジメチルペンタン，ｎ−オクタン, メチルヘプタン, ジメチルヘキサンなどを挙げることができる。
【００１２】
また、オレフィン系炭化水素としては、炭素数６〜１０のオレフィン、具体的にはヘキセン，メチルペンテン, ヘプテン, メチルヘキセン, ジメチルペンテン, オクテンなどを挙げることができる。アセチレン系炭化水素としては、炭素数６〜１０のもの、具体的にはヘキシン，ヘプチン，オクチンなどを挙げることができる。
環状パラフィン系炭化水素としては、炭素数６〜１０のもの、具体的にはメチルシクロペンタン, シクロヘキサン, メチルシクロヘキサン, ジメチルシクロヘキサンなどを挙げることができる。
さらに、環状オレフィン系炭化水素としては、炭素数６〜１０のもの、具体的にはメチルシクロペンテン, シクロヘキセン, メチルシクロヘキセン, ジメチルシクロヘキセンなどを挙げることができる。
これらの炭化水素は一種用いてもよく、二種以上を組み合わせて用いてもよい。また、ラフィネートなども好ましく用いることができる。
前記炭化水素を本発明の触媒と接触させる際の条件については特に制限はないが、良好な結果を得るには、温度３５０〜６００℃、好ましくは４００〜５５０℃、圧力０〜４０ｋｇ／ｃｍ2 Ｇ、好ましくは０〜１０ｋｇ／ｃｍ2 Ｇ、液時空間速度（ＬＨＳＶ）0.１〜２０ｈｒ-1、好ましくは１〜１０ｈｒ-1とするのが有利である。さらに、水素ガス／原料炭化水素の供給比は0.１〜５０モル／モルの範囲で選ぶのがよい。
【００１３】
【実施例】
次に、本発明を実施例によりさらに詳しく説明するが、本発明は、これらの例によってなんら限定されるものではない。尚、以下の実施例で得られる触媒はいずれも白金を１重量％含有するものである。
実施例１
Ｌ型ゼオライト〔東ソー（株）製, 商品名：ＴＳＺ−５００ＫＯＡ〕１００重量部に、シリカバインダー〔日産化学（株）製, 商品名：スノーテックス〕２０重量部を添加し、混練成型した。その後、５００℃にて２時間空気中で焼成を行って、シリカバインダー成型Ｌ型ゼオライトを得た。
一方、塩化テトラアンミン白金0.０８６ｇ、フッ化アンモニウム0.０８８ｇ、塩化アンモニウム0.０１９ｇ及びイオン交換水2.１ｇを混合し、白金・ハロゲン含有含浸液を調製した。
【００１４】
このようにして調製した含浸液を、上記のシリカバインダー成型Ｌ型ゼオライト５ｇに撹拌しながら徐々に滴下し、白金含有化合物とハロゲン含有化合物を含浸させたのち、４０分間を要して室温から１００℃まで昇温し、１００℃で3 時間真空回転乾燥処理を行った。
次に、予め調製しておいた塩化金酸ナトリウム水溶液（金として2.５重量％含有) 0.４ｇとイオン交換水1.７ｇを混合し、金含有含浸液を調製し、上記乾燥処理後の白金・ハロゲン含浸Ｌ型ゼオライトに含浸させた。次いで、これを４０分間を要して１００℃まで昇温し、１００℃で３時間真空回転乾燥処理したのち、空気中で３２０℃にて１時間焼成して触媒を得た。
この触媒における金担持量は0.２重量％であり、Ａｕ／Ｐｔモル比は0.２であった。
【００１５】
比較例１
実施例１と同様にして、Ｌ型ゼオライトに白金含有化合物と少なくとも一種のハロゲン含有化合物を含浸させたのち、乾燥処理し、次いで金含有化合物を含浸させることなく、空気中で３２０℃にて１時間焼成して触媒を得た。
実施例２
実施例１において、金含有含浸液として、予め調製しておいた塩化金酸ナトリウム水溶液（金として2.５重量％含有）0.１ｇとイオン交換水2.０ｇを混合したものを用いた以外は、実施例１と同様に実施して、触媒を得た。
この触媒における金担持量は0.０５重量％であり、Ａｕ／Ｐｔモル比は0.０５であった。
実施例３
実施例１において、金含有含浸液として、予め調製しておいた塩化金酸ナトリウム水溶液（金として2.５重量％含有）0.２ｇとイオン交換水1.９ｇを混合したものを用いた以外は、実施例１と同様に実施して、触媒を得た。
この触媒における金担持量は0.１重量％であり、Ａｕ／Ｐｔモル比は0.１であった。
【００１６】
実施例４
実施例１において、金含有含浸液として、予め調製しておいた塩化金酸ナトリウム水溶液（金として2.５重量％含有) 0.６ｇとイオン交換水1.５ｇを混合したものを用いた以外は、実施例１と同様に実施して、触媒を得た。
この触媒における金担持量は0.３重量％であり、Ａｕ／Ｐｔモル比は0.３であった。
実施例５
実施例１において、金含有含浸液として、予め調製しておいた塩化金酸水溶液（金として2.５重量％含有) 0.４ｇとイオン交換水1.７ｇを混合したものを用いた以外は、実施例１と同様に実施して、触媒を得た。
この触媒における金担持量は0.２重量％であり、Ａｕ／Ｐｔモル比は0.２であった。
【００１７】
実施例６
実施例１〜５及び比較例１で得られた触媒を用い、ｎ−オクタンの芳香族化を行った。
３２〜６５メッシュに粉砕した各触媒５０ｍｇを反応器に充填し、装置にセットしたのち、水素流量１００ｃｃ／分にて、３５分間を要して室温から５４０℃まで昇温し、５４０℃にて水素還元を１時間行った。
水素還元終了後、反応温度を４７０℃に調節し、水素気流中（１００ｃｃ／分）でｎ−オクタンを、それぞれ１マイクロリットル、２マイクロリットル及び３マイクロリットルパルスし、芳香族炭化水素への転化反応を行った。ｎ−オクタン（ｎ−Ｃ８）転化率、Ｃ１〜Ｃ４ガス収率及びＣ８芳香族炭化水素（Ｃ８Ａ）収率を下記のようにして求めた。結果を第１表に示す。
ｎ−Ｃ８転化率（％）＝［（出口ｎ−Ｃ８重量）／（入口ｎ−Ｃ８重量）］ｘ１００
Ｃ１〜Ｃ４ガス収率（重量％）＝［（出口Ｃ１〜Ｃ４重量）／（入口ｎ−Ｃ８重量）］ｘ１００
【００１８】
【表１】
0004381606.tif 000002
【００１９】
第１表から、金添加により、同一転化率にて不要なＣ１〜Ｃ４ガス分を低減でき、Ｃ８Ａ収率が高くなることが分かる。
実施例７
実施例１〜５及び比較例１で得られた触媒を用い、Ｃ６留分の芳香族化を行った。
３２〜６５メッシュに粉砕した各触媒５０ｍｇを反応器に充填し、装置にセットしたのち、水素流量１００ｃｃ／分にて、３５分間を要して室温から５４０℃まで昇温し、５４０℃にて水素還元を１時間行った。
水素還元終了後、反応温度を４７０℃に調製し、水素気流中（１００ｃｃ／分) で、第２表に示す組成のＣ６留分を２マイクロリットルパルスし、芳香族炭化水素への転化反応を行った。ベンゼン選択率及びＣ１〜Ｃ５選択率を下記のようにして求めた。結果を第３表に示す。
ベンゼン選択率（重量％）＝〔（出口ベンゼン重量）／（出口ベンゼン＋Ｃ１〜Ｃ５重量) 〕×１００
Ｃ１〜Ｃ５選択率（重量％）＝〔（出口Ｃ１〜Ｃ５重量）／（出口ベンゼン＋Ｃ１〜Ｃ５重量) 〕×１００
【００２０】
【表２】
0004381606.tif 000003
【００２１】
【表３】
0004381606.tif 000004
第３表から、金添加により、分解生成物であるＣ１〜Ｃ５の選択率が低下した結果、目的生成物のベンゼン選択率が向上することが分かる。
【００２２】
実施例８
実施例１及び比較例１で得られた触媒を用い、ラフィネートを原料として転化反応を行った。
第４表に示す組成のラフィネートを原料として、固定床流通式反応器を用い、触媒量0.５ｇ、反応圧力４ｋｇ／ｃｍ2 Ｇ, 水素／ラフィネートモル比３, 重量時空間速度（ＷＨＳＶ）２ｈｒ-1の条件にて反応を行った。また、Ｃ５+ 留分のリサーチオクタン価（ＲＯＮ）が１０３になるように反応温度を設定した。ここで、ＲＯＮはｎ−ヘキサン, ベンゼン, メチルシクロペンタン, イソヘブタンを除いた値とした。
生成物に関する収率の結果を第５表に示す。
【００２３】
【表４】
0004381606.tif 000005
【００２４】
【表５】
0004381606.tif 000006
【００２５】
第５表から、実施例１の触媒の方がＣ５+ 収率が高く、分解選択率が低く、液収率という点で優れていることが分かる。また、発ガン性物質として疑いがあり、ガソリン中の濃度が規制されているベンゼンの生成が抑制されていることが分かる。
さらに、芳香族炭化水素製造用触媒として見た場合、石油化学原料として有用なＣ８芳香族炭化水素の収率が高いという利点がある。
【００２６】
実施例９
実施例１で得たシリカバインダー成型Ｌ型ゼオライトを２０〜４０メッシュに粉砕し、１１０℃にて４時間真空乾燥後、更にマッフル炉にて２００℃で２時間、５００℃で２時間焼成した。
次に、この担体５ｇが丁度吸収できる量のイオン交換水に塩化金（ＡｕＣｌ3 ）0.００４６ｇを溶解させ金含有含浸液を調製した。この含浸液を上記粉砕した担体５ｇに含浸した。その後１１０℃で４時間真空乾燥し、マッフル炉で３００℃、２時間焼成した。
次に、塩化テトラアンミン白金0.０８９ｇ、フッ化アンモニウム0.０８８ｇ、塩化アンモニウム0.０３９ｇを上記金担持サンプルが吸収できる量のイオン交換水に溶解させ、白金・ハロゲン含有含浸液を調製した。これを、上記５ｇの金担持サンプルに含浸し、室温で一晩放置後、１１０℃で３時間真空乾燥した。その後、１５０℃で３０分、２５０℃で３０分、３００℃で１時間焼成した。
この触媒の金担持量は0.０６重量％であり、Ａｕ／Ｐｔモル比は0.０６であった。
【００２７】
実施例１０
実施例９において、塩化金の量を0.００９１ｇ、塩化アンモニウムの量を0,０３６ｇとした以外は同様の方法で触媒を調製した。
この触媒の金担持量は0.１２重量％であり、Ａｕ／Ｐｔモル比は0.１２であった。
実施例１１
実施例９において、塩化金の量を0.０１９g 、塩化アンモニウムの量を0.０３１ｇとした以外は同様の方法で触媒を調整した。
この触媒の金担持量は0.２５重量％であり、Ａｕ／Ｐｔモル比は0.２５であった。
【００２８】
実施例１２
実施例９において、塩化金0.００４６ｇの代わりに硝酸銀0.００３５ｇ、塩化アンモニウムの量を0.０４１ｇとした以外は同様の方法で触媒を調整した。
この触媒の銀担持量は0.０４４重量％であり、Ａｇ／Ｐｔモル比は0.０８であった。
実施例１３
実施例９において、塩化金0.００４６ｇの代わりに硝酸銅0.００３５ｇ、塩化アンモニウムの量を0.０４１ｇとした以外は同様の方法で触媒を調整した。
この触媒の銅担持量は0.０２重量％であり、Ｃｕ／Ｐｔモル比は0.０６であった。
【００２９】
実施例１４
実施例９〜１３及び比較例１で得られた触媒を用い、ラフィネートの芳香族化を行った。
第６表に示す組成のラフィネートを原料として、固定床流通式反応器を用い、触媒量1.０ｇ、反応圧力3.４ｋｇ／ｃｍ2 Ｇ，水素／ラフィネートモル比５，重量時空間速度（ＷＨＳＶ）4.４ｈｒ-1の条件にて反応を行った。まず、相対活性を決めるために、反応温度を、Ｃ６+ 非芳香族を８０重量％転化する４６８℃に設定した。劣化率は、一定の反応温度で活性低下させることにより決定した。相対活性, 相対劣化率, Ｃ６+ 非芳香族転化率, 芳香族＋Ｈ2 選択率及びＣ８芳香族選択率を下記のようにして求めた。結果を第７表に示す。
（１）相対活性：定数×ｌｎ〔１／（１−Ｘ）〕
Ｘ＝〔（原料中のＣ６+ 非芳香族の重量) −（出口のＣ６+ 非芳香族の重量) 〕／（原料中のＣ６+ 非芳香族の重量)
定数は、比較例１の触媒の相対活性が１となるように決定した。
（２）相対劣化率：比較例１の触媒の劣化率を１とした場合の相対活性の低下速度の比
（３）Ｃ６+ 非芳香族転化率（重量％）＝〔｛（原料中のＣ６+ 非芳香族重量) −（出口のＣ６+ 非芳香族重量）｝／（原料中のＣ６+ 非芳香族重量) 〕×１００
（４）芳香族＋Ｈ2 選択率（重量％) ＝〔｛（出口芳香族＋Ｈ2 重量) −（原料中の芳香族重量）｝／｛（原料中のＣ６+ 非芳香族重量) −（出口のＣ６+ 非芳香族重量）｝〕×１００
（５）Ｃ８芳香族選択率（重量％）＝〔｛（出口Ｃ８芳香族重量) −（原料中のＣ８芳香族重量）｝／｛（原料中のＣ８非芳香族重量) −（出口のＣ８非芳香族重量）｝〕×１００
【００３０】
【表６】
0004381606.tif 000007
【００３１】
【表７】
0004381606.tif 000008
第７表から分かるように、金、銀あるいは銅の添加によって相対活性は若干低下するものの、Ｃ８芳香族選択率は向上した。また、相対劣化率は著しく低下し、触媒の安定性が大きく増加した。
【００３２】
【発明の効果】
本発明の金含有触媒は、分解活性が抑制され、芳香族選択率の向上、液収率の向上及びコーク生成の抑制（コークによる触媒劣化の抑制) をもたらし、芳香族炭化水素やオクタン価の高いガソリンの製造用触媒として好適である。